"3以上のシロキサンユニットを有すると共に、少なくとも1つの有機部分R1を有するポリオルガノシロキサンをゴム加工の添加物として使用すること、但し、-R1は1以上の炭素-炭素多重結合を有すると共に、少なくとも4つの炭素原子を有し、及び-ポリオルガノシロキサンにおいて炭素原子5~50の鎖長を有する1以上の炭化水素部の存在が除外されること、ポリオルガノシロキサンの使用量は0.1phr~10phrであること、を特徴とするポリオルガノシロキサンの使用。前記炭素-炭素多重結合は二重結合であることを特徴とする請求項1又は2に記載の使用。前記有機部分R1は1価の基であることを特徴とする請求項1又は2に記載の使用。前記R1基は、下図のx、y又はzであることを特徴とする請求項4に記載の使用。ポリオルガノシロキサンは以下の構造ユニットIを有し;[R1xRaSiO[4-xa]/2]I、ここで、xは、1、2又は3であり、好ましくは1であり、aは、0、1又は2であり、好ましくは1又は2であり、Rは、1価の有機基であり、好ましくは、Rは、メチル基、エチル基、プロピル基及びフェニル基のうちから選択され、より好ましくはメチル基であることを特徴とする請求項1~4のいずれか一項に記載の使用。ポリオルガノシロキサンは以下の構造を有し:[ID]m[IM]n[IID]o[IIIM]2n、ここで、imは、0~40の範囲であり、nは、0、1又は2であり、ただし、mnの合計は少なくとも1であり、mnの合計は好ましくは20以下であり、iioは0~1000の範囲内にあり、iiimo2の合計は少なくとも3であり、iv[ID]は、Rが1価の有機基好ましくはメチル基である二官能性構造ユニット[R1RSiO2/2]であり、v[IM]は、Rが1価の有機基好ましくはメチル基である単官能性構造ユニット[R1R2SiO1/2]であり、vi[IID]は、R′基複数が同一又は異なり、それぞれ有機基好ましくはメチル基である二官能性構造ユニット[R′2SiO2/2]であり、及びvii[IIIM]は、R′′基複数が同一又は異なり、それぞれヒドロキシル基及び直鎖、有枝又は環状の有機基好ましくはヒドロキシル基及びメチル基から選ばれる単官能性構造ユニット[R′′3SiO1/2]であることを特徴とする請求項1~5のいずれか一項に記載の使用。mは2であることを特徴とする請求項6に記載の使用。nは1又は2であり、好ましくは2であることを特徴とする請求項6又は7に記載の使用。前記加工は過酸化加硫であることを特徴とする請求項1~8のいずれか一項に記載の使用。前記添加物は、ローラーシステムもしくは内部ミキサとの解離性能を改善するため、ムーニー粘度を低下させるため、加硫化ゴム混合物の係数もしくは引っ張り強度を高めるため、圧縮永久ひずみを低下させるため、破断点伸び率を低下させるため、及び/又は引き裂き伝播抵抗を低下させるために使用されることを特徴とする請求項1~9のいずれか一項に記載の使用。前記ゴムは、NR、BR、NBR、HNBR、EPM、EPDM、CR、PE、CM、CSM、GECO、FKM、FFKM、TFE/P、ACM、AEM、EVA、EVM、VMQ、PMQ、PVMQ、FVMQ、及びTPEから選択されることを特徴とする請求項1~10のいずれか一項に記載の使用。a1以上のゴム、及びb1以上のポリオルガノシロキサンを含有するマスターバッチを使用することを特徴とする請求項1~11のいずれか一項に記載の使用。a1以上の固体担体材料、及びb1以上のポリオルガノシロキサンを含有する混合物ブレンドを使用することを特徴とする請求項1~12のいずれか一項に記載の使用。a1以上の固体担体材料、及びb請求項1~8のいずれか一項に記載の1以上のポリオルガノシロキサンを含有する混合物。i1以上の過酸化架橋可能なゴム、ii1以上の過酸化加硫剤、及びiii請求項1~8のいずれか一項に記載の1以上のポリオルガノシロキサンであり、使用量が0.1phr~10phrであるポリオルガノシロキサンを含有する加硫混合物を過酸化加硫することを特徴とするゴムを加硫する方法。請求項15に記載の方法によって製造可能な又は製造された加硫ゴム。高い酸化抵抗が要求される場合、分子鎖に不飽和官能基例えば二重結合を有しないゴムを選択的に使用すると好ましい。不飽和官能基を有さないゴムは、硫黄では加硫されず、一般的には過酸化物で架橋される。過酸化加硫によって得られる架橋の程度は、複数の因子に依存し、特定の場合には不十分となるので、架橋補助剤作用剤Coagenzienを添加すると好ましい。そのような作用剤によって、架橋密度は高められ、架橋剤なしの加硫に比べて機械的数値はさらに改善される。過酸化加硫によるゴムの架橋の代表例としては、シアヌル酸トリアリルTAC;triallylcyanurate、イソシアヌル酸トリアリルTAIC;triallylisocyanurate、トリメタクリル酸トリメチロールプロパンTMPTMA;trimethylolpropanetrimethacrylate、ジメタクリル酸エチレングリコールEDMA;ethyleneglycoldimethacrylate、ジアクリル酸ヘキサンジオールHDDA;16hexanedioldiacrylate、又はN,N’-m-フェニレンビスマレイミドMPBM;NNmphenylenebismaleimideが知られている。特に大量の作用剤を使用することによって、流動改善剤を使用する場合に起こりうる加硫物の機械的性質の劣化を防止することができる。そのような作用剤の添加は、流動改善剤の希釈効果を補償することになる。しかしながら、一般的に、作用剤の使用は、ムーニー粘度Mooneyviscosityの低下に貢献することはなく、単にゴム混合物にさらなる成分を添加するだけである。非極性ゴムにおける極性作用剤の低溶解性は、形成されるべきネットワークを不均等にすることにもなる。この効果傾向は、より多く添加すると、それに相応してより顕著となる。非加硫ゴム処理加工者/加硫ゴム製造者にはかくて厳しい制約が課せられる:一方で、ゴムは加工性が良くなければならないので、流動改善剤を含有する必要がある;他方、加硫化ゴムの機械的性質は、流動改善剤の添加によって不所望の劣化を生ずるべきではない。さらに、通常、添加した流動改善剤がゴム混合物又は加硫物の表面に達するように染み出ることは好ましくない。機械的性質を維持するには、比較的大量の作用剤の添加を必要とし、そのことは上述と同様の不利益を生じうる。本発明の課題は、生成された加硫物の機械的性質例えば、弾性率の低下を劣化させることなく、製造工程においてゴムの粘性を改善する化合物を提供することである。好ましくは、製造工程におけるゴム混合物の粘性を低下させると共に、加硫化後に得られる加硫物の機械的性質を改善する化合物を提供する。本発明によれば、驚くべきことに、上記課題は、ゴムの加工処理における添加剤としての特定のポリオルガノシロキサンの使用によって達成され、使用されるポリオルガノシロキサンの量は、ゴム混合物100質量部重量部に対して、0.1~10質量部重量部であるゴム100に対する割合;phr。本発明において使用されるポリオルガノシロキサン複数の特徴は、ポリオルガノシロキサンが3以上のシロキサンユニット及び1以上の有機部分ないし残基Rest,moietyR1を有することであり、R1は1以上の炭素-炭素多重結合及び少なくとも4つの炭素原子を有する。本発明において使用されるポリオルガノシロキサンにおいて、5~50個の炭素原子の鎖長を有する1以上の長鎖炭化水素部分の存在は除外される。本発明によれば、過酸化加硫の際、ポリオルガノシロキサンは、反応によってゴム中に結合して取りこまれ、かくて加硫化ゴムの表面への浸出を阻止する。本発明のポリオルガノシロキサンは、加工性を改善すると共に、加硫におけるゴムの架橋密度も改善することがある。好ましくは、加工性及び架橋の両方に有効に作用する。1.有機部分R1OrganischerAnteil本発明において使用されるポリオルガノシロキサンは、少なくとも1つの有機部分R1を有し、ここで、R1は、少なくとも1つの炭素-炭素多重結合及び少なくとも4つの炭素原子を有する。R1における炭素-炭素多重結合は、例えば炭素鎖又は炭素原子環における炭素-炭素二重結合であると好ましい。好ましい形態においては、有機部分R1は1価の基ないし残基Rest,ラジカルradicalである。本発明のすべての形態において、R1が少なくとも5つの炭素原子、例えば、少なくとも6つ、特に少なくとも7つの炭素原子を有するポリオルガノシロキサンであると特に好ましい。本発明のポリオルガノシロキサンが、ゴムにおける架橋作用を可能とするために、少なくとも2つの炭素-炭素多重結合を有しなければならないことは当業者にとって明らかである。したがって、本発明のポリオルガノシロキサンは、少なくとも2つの炭素-炭素多重結合を有する。これは、R1基が1つの炭素-炭素多重結合を有している場合、少なくとも2つのR1基が存在しなければならず、この形態が好ましいことを意味している。或いは、1つのR1基が少なくとも2つの炭素-炭素多重結合を有することも可能であるが、この形態は、対応するポリオルガノシロキサンの製法がより複雑になるので好ましくない。適用可能なR1基の例としては、シクロアルケニル基、アルケニル基、ノルボルニル基、ジシクロペンテニル基、又はメタクリレートもしくはアクリレートから誘導される基が挙げられる。好ましい1価R1基残基は、シクロヘキセン及びメトアクリレートから誘導され、酸素もしくは硫黄等の1以上のヘテロ原子で置換された、及び/又は酸素及び硫黄等の1以上のヘテロ原子を割り込ませた炭化水素鎖を介してポリオルガノシロキサンの基礎的な骨格構造に結合される。特に好ましいR1の例は以下に示す基である。上記構造において、ケイ素原子に結合される炭素原子は、それぞれ、矢印で示されている。これらの官能基は、ヒドロシリル化されやすい二重結合を有する化合物例えば、以下のa~cとSiHユニットの反応によって得ることができる。aアリルメトアクリレートb4-ビニルシクロヘキセン、又はcメトアクリル酸との反応によってエポキシド環が開環したアリルグリシジルエーテル反応cが特に好ましく、この場合上記構造zが形成される。このような一般的な種類のポリオルガノシロキサンは、例えば、特許文献7及び特許文献8から知ることができる。R1基が結合するケイ素原子と炭素-炭素多重結合間の炭素原子数は、好ましくは1~10であり、より好ましくは2~6であり、例えば4である。好ましい形態において、本発明において使用されるポリオルガノシロキサンは、ケイ素原子に直接結合される少なくとも1つのビニル基を有する;この好ましい形態において、ビニル基の他には、少なくとも1つの部分R1が存在する。別の好ましい形態において、本発明において使用されるポリオルガノシロキサンは、ケイ素原子に直接結合するビニル基を有しない。好ましい形態において、R1は、構造ユニットIの一部として本発明において使用されるポリオルガノシロキサン中に存在する;[R1xRaSiO[4-xa]/2]Iここで、xは、1、2又は3であり、好ましくは1である。aは、0、1又は2であり、好ましくは1又は2である。Rは、1価の有機基残基である。好ましくは、Rは、メチル基、エチル基、プロピル基及びフェニル基のうちから選択され、より好ましくはメチル基である。x=1である好ましい構造ユニットIは、a=1である二官能性構造ユニットDifunctionalstructuralunitIDであり:[R1RSiO2/2]ID、及びa=2である単官能性構造ユニットMonofunctionalstructuralunitIMである:[R1R2SiO1/2]IM。ここで示すIDのDはDifunctionalの頭文字を意味し、IMのMはMonofunctionalの頭文字を意味する。ユニットII及びユニットIIIについても同様である。上述のように、本発明において使用されるポリオルガノシロキサンは、5~50個の炭素原子の鎖長を有する炭化水素部分を有さない。2.ポリオルガノシロキサンの構造上記の好ましい形態である構造ユニットIに加えて、本発明のポリオルガノシロキサンは、好ましくは、二官能性構造ユニットIIDも有する:[R′2SiO2/2]IID。ここで、複数のR′基残基は、同一又は異なっており好ましくは同一である、それぞれ、酸素原子を介して結合されてもよい直鎖、有枝又は環状の有機基残基から選択され、R′基は、好ましくは、メチル基、エチル基、プロピル基及びフェニル基であり、より好ましくはメチル基である。本発明のポリオルガノシロキサンにおいて、好ましくは、1つの又は-より好ましくは-2つの単官能性構造ユニットIIIMも存在する:[R′′3SiO1/2]IIIM。ここで、複数のR′′基残基は、同一又は異なっており、それぞれ、酸素原子を介して結合されてもよいヒドロキシル基及び直鎖、有枝又は環状の有機基から選択され、複数のR′′基は、好ましくは、ヒドロキシル基、メチル基、エチル基、プロピル基及びフェニル基であり、より好ましくはヒドロキシル基及びメチル基である。特に好ましい形態において、複数のR′′基は同一であり、それぞれメチル基である。本発明におけるオルガノシロキサンの好ましい構造は、以下に挙げられる:[ID]m[IM]n[IID]o[[IIIM]2n。ここで、imは、0~40の範囲内にあり、nは、0、1又は2である。ただし、mnの合計は少なくとも1であり、mnの合計は好ましくは20以下の範囲である。iioは0~1000の範囲内にある。iiimo2の合計は少なくとも3である。この構造において、本発明のポリオルガノシロキサンにおける二官能性構造ユニットID及びIIDは、典型的には、好ましくはブロックとして配置されるのではなく、ポリシロキサン鎖に沿って統計的ないし不規則的statistischに分布される。本発明のポリオルガノシロキサンは、一般的には、製造時に均質な化合物として得ることはできないので、パラメータm、n及びoが平均値であることは当業者にとって明らかである。好ましい形態において、nは零0である、すなわち官能基R1はポリオルガノシロキサンにおける二官能性安定架橋構造ユニットID中に存在する。本発明において使用されるポリオルガノシロキサンが、特に、加硫処理においてゴムの架橋を促進する目的で使用される場合、かかる形態はとりわけ好ましい。さらに好ましい形態において、nは1又は2であり、好ましくは2である。すなわち、官能基R1は、少なくとも単官能性末端構造ユニットIMにおけるポリオルガノシロキサン中に含まれる。このような形態は、特に、本発明において使用されるポリオルガノシロキサンが主として加硫処理においてゴム鎖の伸長のために使用される場合に特に好ましい。好ましい形態において、本発明のポリオルガノシロキサンのシロキサンユニットの総数mo2は、8~1000であり、より好ましくは10~250であり、特に好ましくは15~100であり、例えば20~90である。さらに好ましい形態において、本発明のポリオルガノシロキサンの官能性シロキサンユニットの合計mnは1.0~15であり、より好ましくは1.5~10であり、例えば約2である。本発明のポリオルガノシロキサンにおいてR1基によって置換されていない二官能性シロキサンユニットIIDの数すなわちoは、6~1000であり、より好ましくは8~150であり、特に好ましくは13~90であり、例えば18~80である。本発明において、本発明において使用されるポリオルガノシロキサンは、7以上の炭素原子を有する置換基の一部として炭素-炭素多重結合を包含することができる。しかしながら、この場合、この置換基の他の部分すなわち、各炭素-炭素多重結合の炭素原子を除いた部分は、5~50個の炭素原子を有する炭化水素部分ではなく、1以上のヘテロ原子、特に酸素原子、を有する。本発明のポリオルガノシロキサンは、室温25°Cで高い粘性を有する液体化合物ないし混合物として存在してもよい。とりわけ、シロキサン鎖の長さすなわち、SiOユニットの総数、mo2の合計、約30以上に依存して、本発明のポリオルガノシロキサンは室温で固体であってもよい。a少なくとも1つのゴム及びb少なくとも1つの本発明のポリオルガノシロキサンを含有するマスターバッチとして、本発明のポリオルガノシロキサンを使用することができる。マスターバッチは、好ましくは、ゴム100質量部重量部に対してゴム100に対する割合;phr、本発明のポリオルガノシロキサンを0.5~30質量部、より好ましくは0.5~20質量部、特に好ましくは0.5~10質量部含有する。過酸化架橋可能なタイプがゴムとしてマスターバッチに一般的に使用される。例えば、天然ゴムNR、ポリブタジエンBR、アクリロニトリル-ブタジエンゴムNBR、HNBR、エチレン-プロピレンゴムEPM、EPDM、クロロ化もしくはクロロスルホン化ポリエチレンCM、CSM、エピクロロヒドリンゴムのターポリマーGECO、フッ素ゴムFKM、FFKM、TFE/P、アクリルゴムACM、AEM、エチレン-ビニルアセテートゴムEVA、EVM、シリコンゴムVMQ、PMQ、PVMQ、FVMQ、ポリオクテナマベステナマ;Vestenamer、ポリウレタンゴム、又は熱可塑性エラストマTPEが使用される。マスターバッチの使用は、本発明のポリオルガノシロキサンのゴムへの混合を容易にする。さらに、以下のa及びbを含む混合物ブレンドの形で本発明のポリオルガノシロキサンを使用することができる;a好ましくは、無機フィラー例えばシリカ又はワックス状材料例えばポリエチレンワックスから選択される1以上の固体担体材料、及びb本発明において使用される1以上のポリオルガノシロキサン。混合物におけるa担体材料とb本発明のポリオルガノシロキサンの質量比重量比は、好ましくは、10/90~90/10であり、より好ましくは20/80~80/20であり、特に好ましくは約60/40である。混合物用の好ましい材料は、シリカ又は無機フィラーであり、例えば、チョーク又はワックス状材料、例えばポリエチレンワックスである。本発明のポリオルガノシロキサンが室温で液体であるとき、混合物の使用は本発明のポリオルガノシロキサンの取り扱いを容易にする。本発明のポリオルガノシロキサンの製造方法は公知であり、とりわけ特許文献7及び特許文献8に言及されている。3.使用及び加硫工程本発明によれば、ポリオルガノシロキサンは、好ましくは、例えば、ローラーシステムもしくは内部ミキサInnenmischerとの解離性能を改善するため、ムーニー粘度を低下させるため、加硫化ゴム混合物の弾性率もしくは引っ張り強度を高めるため、圧縮永久ひずみを低下させるため、破断点伸び率を低下させるため、及び/又は引き裂き伝播抵抗を低下させるために、ゴムの加工処理に使用される。本発明のポリオルガノシロキサンは、場合によりマスターバッチの形態や混合物ブレンドの形態で使用してもよい。ゴムないしゴム相は、好ましくは、過酸化加硫可能である。例えば、天然ゴムNR、ポリブタジエンBR、アクリロニトリル-ブタジエンゴムNBR、HNBR、エチレン-プロピレンゴムEPM、EPDM、クロロ化もしくはクロロスルホン化ポリエチレンCM、CSM、ポリイソプレンゴムIR、スチレン-ブタジエンゴムSBR、クロロプレンゴムCR、ポリエチレンPE、アクリロニトリル-ブタジエンゴムABS、エピクロロヒドリンゴムのターポリマーGECO、フッ素ゴムFKM、FFKM、TFE/P、アクリルゴムACM、AEM、エチレン-ビニルアセテートゴムEVA、EVM、シリコーンゴムVMQ、PMQ、PVMQ、FVMQ、ポリオクテナマベステナマ;Vestenamer、ポリウレタンゴム、又は熱可塑性エラストマTPEがある。しかしながら、好ましくは、本発明のポリオルガノシロキサンは、シリコーンゴムには使用されない。EPM、EPDM、CSM、FPM、IR、BR、CR、AEM、EVM、EVA、NBR及びHNBRが特に好ましく、上述のように、上述のゴムの種類の混合物も使用することもできる。本発明において使用されるポリオルガノシロキサンの量は、ゴム混合物100質量部重量部に対してゴム100に対する割合;phr、0.1質量部~10質量部、好ましくは0.5質量部~10質量部、特に好ましくは1質量部~10質量部、例えば2質量部~8質量部、例えば約4質量部である。さらに、本発明は、ゴムを加硫する方法に関し、当該方法においては、下記i~を含有する加硫混合物を、例えば120°C~250°Cの温度で過酸化加硫する。i1以上の過酸化架橋可能なゴム例えば、NR、BR、NBR、HNBR、EPM、EPDM、CM、CSM、GECO、FKM、FFKM、TFE/P、ACM、AEM、EVA、EVM、VMQ、PMQ、PVMQ、FVMQ、又はTPE、ii1以上の過酸化加硫剤、及びiii1以上の本発明のポリオルガノシロキサン、使用されるポリオルガノシロキサンの量は0.1phr~10phr。加硫化により、不飽和部分R1を介して、本発明において使用されるポリオルガノシロキサンの反応性架橋が得られる。加硫混合物は、好ましくは、フィラー例えば、カーボンブラック、シリカ、炭酸カルシウム、硫酸バリウム、酸化亜鉛、酸化マグネシウム、酸化アルミニウム、酸化鉄、ケイ酸塩類、可塑剤油例えば、鉱油、劣化安定老化防止剤、過酸化加硫補助剤、さらなる加硫補助剤例えば硫黄、及び難燃剤例えば、水酸化アルミニウム、水酸化マグネシウム、水酸化カルシウムもしくはリン化合物等の添加物を慣用量さらに含有する。i本発明のポリオルガノシロキサンの製造以下の本発明のポリオルガノシロキサンA,B及びCを製造した:ポリオルガノシロキサンA:第1反応段階において、三口フラスコ中、テトラメチルジシロキサン25.67g0.191mol及びオクタメチルシクロテトラシロキサン677.68g2.284molを、酸活性化カルシウムベントナイト触媒3の存在下でヒドロジメチルポリシロキサンMHD55MHへと反応させる。第2反応段階において、ヒドロジメチルポリシロキサン234.10g0.056mol及びアリルグリシジルエーテル1.59g0.014molを最初に仕込み、95°Cまで加熱する。続いて、触媒シュパイアSpeier触媒7ppmを添加し、アリルグリシジルエーテル14.31g0.139molを少しずつ添加する。その後起こる反応は100°Cで進行し、赤外線分光HSi測定によって監視する。HSiを検出できなくなったら、反応を終了し、余分な成分は蒸留する。第3反応段階において、第2反応段階で生成した生成物100gを触媒1,4-ジアザ-ビシクロ[2.2.2]オクタン0.5及び反応抑制剤ブチルヒドロキシトルエン0.2と共に80°Cまで加熱し、メタクリル酸3.91gをゆっくり滴下添加する。その後起こる反応は95°Cで進行し、酸価によって監視する。反応が完了したら、余分な成分を蒸留によって除去する。Aは、両末端が官能基化されたdiendfunctionalized長鎖のポリオルガノシロキサンMH2D55からアリルグリシジルエーテルとの反応によって誘導され、メタクリル酸によってグリシジルエーテルを開環するである。ポリオルガノシロキサンB:第1反応段階において、三口フラスコ中、テトラメチルジシロキサン69.7g0.519mol及びオクタメチルシクロテトラシロキサン636.63g2.146molを、酸活性化カルシウムベントナイト触媒3の存在下で反応させ、ヒドロジメチルポリシロキサンMHD18.2MHを得る。第2反応段階において、ヒドロジメチルポリシロキサン212.75g0.143molを最初に仕込み、50°Cまで加熱する。続いて、触媒シュパイアSpeier触媒8ppmを添加し、アリルグリシジルエーテル37.25g0.327molを少しずつ添加する。その後起こる反応は60°Cで進行し、赤外線分光HSi測定によって監視する。HSiを検出できなくなったら、反応を終了し、余分な成分は蒸留する。第3反応段階において、第2反応段階で生成した生成物100gを触媒1,4-ジアザ-ビシクロ[2.2.2]オクタン0.5及び反応抑制剤ブチルヒドロキシトルエン0.2と共に80°Cまで加熱し、メタクリル酸10.25gをゆっくり滴下添加する。その後起こる反応は95°Cで進行し、酸価によって追跡した。反応が完了したら、余分な成分を蒸留によって除去する。Bは、短鎖であること以外はAと対応する両末端が官能基化されたポリオルガノシロキサンである。ポリオルガノシロキサンC:第1反応段階において、三口フラスコ中、ポリヒドロメチルシロキサン44.15g0.018mol、テトラメチルジシロキサン47.06g0.350mol及びオクタメチルシクロテトラシロキサン611.07g2.060molを、トリフルオロメタンスルホン酸0.004の存在下でヒドロジメチルポリシロキサンMH1.95DH2M0.1D24へと反応させる。第2反応段階において、ヒドロジメチルポリシロキサン327.14g0.160molを最初に仕込み、70°Cまで加熱する。続いて、触媒シュパイアSpeier触媒10ppmを添加し、アリルグリシジルエーテル78.26g0.686molを少しずつ添加する。その後起こる反応は90°Cで進行し、赤外線分光HSi測定によって監視する。HSiを検出できなくなったら、反応を終了し、余分な成分は蒸留する。第3反応段階において、第2反応段階で生成した生成物260.82g0.105molを触媒1,4-ジアザ-ビシクロ[2.2.2]オクタン0.5及び反応抑制剤ブチルヒドロキシトルエン0.2と共に80°Cまで加熱し、メタクリル酸39.18g0.455molをゆっくり滴下添加する。その後起こる反応は95°Cで進行し、酸価によって監視する。反応が完了したら、余分な成分を蒸留によって除去する。Cは、短鎖であり、両末端diend及び両付加的にdipendant官能基化されたポリオルガノシロキサンMH1.95DH2M0.1D24から誘導されたである。ii加硫混合物の製造EPDMゴムKeltan2340A100質量部phr、焼成カオリンPolestar200R100質量部及びパラフィン鉱油Sunpar228030質量部をアップサイドダウン混合方法で混合して混合物を作製した。続いて、混合物を6等分し、過酸化物Trigonox101-45B-pd6質量部をローラーシステムで混合した。過酸化物Trigonox101-45B-pd6質量部のみを6等分したうちの1つに添加した対照/ブランクサンプル、No.1。過酸化物Trigonox101-45B-pd6質量部及び特定量のポリオルガノシロキサン及び/又は加工補助剤及び/又は作用剤Coagensをローラーシステムで他の5つそれぞれに混合した以下表1参照。a対照:ポリオルガノシロキサンを含有しないブランクサンプルと共に加工補助剤及び作用剤を含有しない加硫混合物b対照:慣用されている加工補助剤StruktolWS1802質量部及び作用剤TAC2質量部含有c対照:作用剤TAC2質量部含有d本発明e支持材料担体としてのシリカ及び70TACからなるドライリキッドDLDryLiquidこのようにして得られた加硫混合物のムーニー粘度Mooneyviscosity及び他のレオロジー特性は下記表2に示す。aDIN53523第3部:ゴム及びエラストマの試験;ムーニーの剪断ディスク粘度計を用いた試験;ムーニー粘度の測定bメーカー:アルファテクノロジーズ、米国オハイオ州アクロンムーニー粘度の結果は、本発明の実施例4~6において添加剤としてポリオルガノシロキサンを使用したにもかかわらず、実質的に変化していないことを示している。V加硫物の製造加硫混合物1~6を厚さ2mm及び6mmのテストシートにして、180°Cで加硫した。得られたテスト片1~6は表3に示す性状を示した。aDIN53504:ゴムの試験;引張試験における破断点引張強度、降伏点引張応力、破断点伸び率及び応力値の測定。モジュラス値ModuluswerteはMPa。bDINISO815:常温、高温及び低温環境における圧縮永久ひずみCSの測定cDINISO34-1:エラストマ又は熱可塑性エラストマ-引き裂き伝播抵抗の測定基準混合物比較例1並びに比較例2及び3と比較して本発明の実施例4~6の注目すべきことは、機械的特性を改善できるということである。例えば、実施例6は、破断点伸び率を大きく低下させることなく、引張強度の著しい改善を示す。実施例5は、-実施例2と比較して-引張強度は同等かわずかに改善しているが、破断点伸び率は著しく改善している。実施例4は、-実施例2と比較して-破断点伸び率は実質的に同等であるが、引張強度は著しく改善している。"